(57)【特許請求の範囲】
【請求項１】
チタンまたはチタン合金を溶融させた溶湯を無底矩形状の鋳型内に注入して凝固させながら下方に引抜くことで、チタンまたはチタン合金からなるスラブを連続的に鋳造する連続鋳造装置であって、
前記鋳型内に注入された前記溶湯の湯面をプラズマアークで加熱するプラズマアーク加熱装置と、
交流電流による電磁誘導により前記溶湯の湯面もしくは湯面近傍を攪拌する少なくとも１つの電磁攪拌装置と、
を有し、
前記電磁攪拌装置は、前記鋳型の壁面に衝突する流れを前記溶湯の湯面もしくは湯面近傍に生じさせ、
前記電磁攪拌装置は、鉛直方向に旋回し、且つ、互いに逆方向に旋回する一対の流れを前記溶湯に生じさせることで、前記鋳型の対向する２つの壁面にそれぞれ衝突する一対の流れを前記溶湯の湯面もしくは湯面近傍に生じさせることを特徴とするチタンまたはチタン合金からなるスラブの連続鋳造装置。
【請求項２】
前記電磁攪拌装置は、前記鋳型の周囲に設けられていることを特徴とする請求項１に記載のチタンまたはチタン合金からなるスラブの連続鋳造装置。
【請求項３】
前記電磁攪拌装置は、前記鋳型の壁面に平行する流れを前記溶湯の湯面もしくは湯面近傍に生じさせることを特徴とする請求項１又は２に記載のチタンまたはチタン合金からなるスラブの連続鋳造装置。
【請求項４】
前記電磁攪拌装置は、前記鋳型の壁面に沿って下降する流れを前記溶湯に生じさせることを特徴とする請求項１に記載のチタンまたはチタン合金からなるスラブの連続鋳造装置。
【請求項５】
前記電磁攪拌装置は、前記鋳型の周囲に全周にわたって設けられ、前記鋳型の全ての壁面に沿って下降する流れを前記溶湯に生じさせることを特徴とする請求項４に記載のチタンまたはチタン合金からなるスラブの連続鋳造装置。
【発明の詳細な説明】
【技術分野】
【０００１】
本発明は、チタンまたはチタン合金からなるスラブ（鋳片）を連続的に鋳造する、チタンまたはチタン合金からなるスラブの連続鋳造装置に関する。
【背景技術】
【０００２】
真空アーク溶解や電子ビーム溶解によって溶融させた金属を無底矩形状の鋳型内に注入して凝固させながら下方に引抜くことで、スラブを連続的に鋳造することが行われている。
【０００３】
特許文献１には、円滑な引抜きのために鋳型を引抜き方向に振動させる際に生じる、引抜き方向に直交する方向の振動を位置センサで感知する鋳型振動検出装置が開示されている。引抜き方向に直交する方向の振動量に基づいて鋳造実施の適否を判断することで、スラブの品質を安定させることができる。
【先行技術文献】
【特許文献】
【０００４】
【特許文献１】特開２００４−１３６３６８号公報
【発明の概要】
【発明が解決しようとする課題】
【０００５】
ところで、チタンまたはチタン合金からなるスラブを連続鋳造した際に、スラブの表面に凹凸や傷があると、次工程である圧延過程で表面欠陥となる。そのため、圧延する前にスラブ表面の凹凸や傷を切削等で取り除く必要があり、歩留まりの低下や作業工程の増加など、コストアップの要因となる。そのため、表面に凹凸や傷が無いスラブを鋳造することが求められる。
【０００６】
ここで、スラブの表面傷は、鋳型の壁面近傍において凝固シェルが成長しすぎて湯面に露出し、湯被りが発生することで生じるものと推測される。そこで、鋳型の壁面近傍において凝固シェルの成長を抑制するには、加熱装置の出力を上げて、湯面への入熱量を上昇させ、凝固シェルを再溶融させる必要がある。しかし、湯面近傍では、鋳型からの抜熱が大きく、またチタンは熱伝導率が低いため、初期の凝固シェルを十分に溶解できない可能性がある。
【０００７】
そこで、溶湯を攪拌させることで、高温の溶湯を鋳型の壁面近傍へ流動させて、初期の凝固シェルを溶融させることが考えられる。しかし、チタンは活性な金属であるので、プロペラ等の装置を溶湯に入れて攪拌したり、溶湯内にガスを吹き込んで攪拌したりするのは困難である。また、電子ビーム溶解においては、電子ビームが磁場の影響を受けやすいので、電磁攪拌も困難である。
【０００８】
本発明の目的は、表面に欠陥が少ないスラブを鋳造することが可能なチタンまたはチタン合金からなるスラブの連続鋳造装置を提供することである。
【課題を解決するための手段】
【０００９】
本発明におけるチタンまたはチタン合金からなるスラブの連続鋳造装置は、チタンまたはチタン合金を溶融させた溶湯を無底矩形状の鋳型内に注入して凝固させながら下方に引抜くことで、チタンまたはチタン合金からなるスラブを連続的に鋳造する連続鋳造装置であって、前記鋳型内に注入された前記溶湯の湯面をプラズマアークで加熱するプラズマアーク加熱装置と、交流電流による電磁誘導により前記溶湯の湯面もしくは湯面近傍を攪拌する少なくとも１つの電磁攪拌装置と、を有し、前記電磁攪拌装置は、前記鋳型の壁面に衝突する流れを前記溶湯の湯面もしくは湯面近傍に生じさせ、前記電磁攪拌装置は、鉛直方向に旋回し、且つ、互いに逆方向に旋回する一対の流れを前記溶湯に生じさせることで、前記鋳型の対向する２つの壁面にそれぞれ衝突する一対の流れを前記溶湯の湯面もしくは湯面近傍に生じさせることを特徴とする。
【００１０】
上記の構成によれば、鋳型内に注入された溶湯の湯面をプラズマアークで加熱する。プラズマアークは、プラズマジェット流の近傍以外では磁場の影響を受けないので、磁場の影響を受けやすい電子ビーム溶解では困難であった電磁攪拌が可能である。そこで、電磁攪拌により溶湯の湯面もしくは湯面近傍を攪拌することで、鋳型の壁面近傍の凝固シェルに熱を伝達する。すると、鋳型の壁面近傍の凝固シェルが温められるので、鋳型の壁面近傍において凝固シェルが成長するのが抑制される。これにより、鋳型の壁面近傍において凝固シェルが成長することでスラブの表面に欠陥が発生するのが抑制される。よって、表面に欠陥が少ないスラブを鋳造することができる。また、鋳型の壁面に衝突する流れを溶湯の湯面もしくは湯面近傍に生じさせることで、鋳型の壁面近傍の凝固シェルへの入熱量を増加させることができる。これにより、鋳型の壁面近傍において凝固シェルが成長するのを好適に抑制することができる。また、鉛直方向に旋回する流れは、鋳型の壁面に衝突する流れを溶湯の湯面もしくは湯面近傍に生じさせる。ただし、鉛直方向に旋回する流れが１つであると、鋳型の対向する２つの壁面の一方においては、溶湯の湯面もしくは湯面近傍に生じた壁面に衝突する流れによって凝固シェルへの入熱量が増加するが、鋳型の対向する２つの壁面の他方においては、一方の壁面近傍の凝固シェルに熱量を伝達した後の温度の低い溶湯がその近傍を流れることになり、凝固シェルの凝固が進行してしまう。そこで、鉛直方向に旋回し、且つ、互いに逆方向に旋回する一対の流れを溶湯に生じさせることで、鋳型の対向する２つの壁面にそれぞれ衝突する一対の流れを溶湯の湯面もしくは湯面近傍に生じさせる。こうすることで、鋳型の対向する２つの壁面の各々において、凝固シェルへの入熱量が増加するから、凝固シェルの凝固を進行させることがない。
【００１１】
また、本発明におけるチタンまたはチタン合金からなるスラブの連続鋳造装置において、前記電磁攪拌装置は、前記鋳型の周囲に設けられていてよい。上記の構成によれば、電磁攪拌装置を鋳型の周囲に設けることで、プラズマアークによる加熱を阻害することなく、溶湯の湯面もしくは湯面近傍を攪拌することができる。
【００１２】
また、本発明におけるチタンまたはチタン合金からなるスラブの連続鋳造装置において、前記電磁攪拌装置は、前記鋳型の壁面に平行する流れを前記溶湯の湯面もしくは湯面近傍に生じさせてよい。上記の構成によれば、鋳型の壁面に平行する流れを溶湯の湯面もしくは湯面近傍に生じさせることで、鋳型の壁面近傍の凝固シェルと溶湯との間の熱伝達係数を増加させることができる。これにより、鋳型の壁面近傍において凝固シェルが成長するのを好適に抑制することができる。
【００１５】
また、本発明におけるチタンまたはチタン合金からなるスラブの連続鋳造装置において、前記電磁攪拌装置は、前記鋳型の壁面に沿って下降する流れを前記溶湯に生じさせてよい。上記の構成によれば、鋳型の壁面に沿って下降する流れを溶湯に生じさせることで、鉛直方向に旋回する流れが溶湯に生じる。この鉛直方向に旋回する流れにより、鋳型の壁面に衝突する流れを溶湯の湯面もしくは湯面近傍に好適に生じさせることができる。
【００１７】
また、本発明におけるチタンまたはチタン合金からなるスラブの連続鋳造装置において、前記電磁攪拌装置は、前記鋳型の周囲に全周にわたって設けられ、前記鋳型の全ての壁面に沿って下降する流れを前記溶湯に生じさせてよい。上記の構成によれば、電磁攪拌装置を鋳型の周囲に全周にわたって設け、鋳型の全ての壁面に沿って下降する流れを溶湯に生じさせることで、鋳型の全ての壁面に衝突する流れを溶湯の湯面もしくは湯面近傍に生じさせることができる。これにより、鋳型の壁面の全周にわたって、鋳型の壁面近傍の凝固シェルへの入熱量を増加させることができる。
【発明の効果】
【００１９】
本発明のチタンまたはチタン合金からなるスラブの連続鋳造装置によると、鋳型内に注入された溶湯の湯面をプラズマアークで加熱するとともに、電磁攪拌により溶湯の湯面もしくは湯面近傍を攪拌することで、鋳型の壁面近傍の凝固シェルに熱を伝達する。すると、鋳型の壁面近傍の凝固シェルが温められるので、鋳型の壁面近傍において凝固シェルが成長するのが抑制される。これにより、鋳型の壁面近傍において凝固シェルが成長することでスラブの表面に欠陥が発生するのが抑制されるから、表面に欠陥が少ないスラブを鋳造することができる。
【図面の簡単な説明】
【００２０】
【図１】連続鋳造装置を示す斜視図である。
【図２】連続鋳造装置を示す断面図である。
【図３】表面欠陥の発生メカニズムを表す説明図である。
【図４】電磁攪拌の説明図である。
【図５】電磁攪拌の説明図である。
【図６】電磁攪拌の説明図である。
【図７】電磁攪拌の説明図である。
【図８】流速ベクトルの分布図である。
【図９】流速ベクトルの分布図である。
【図１０】電磁攪拌の説明図である。
【発明を実施するための形態】
【００２１】
以下、本発明の好適な実施の形態について、図面を参照しつつ説明する。
【００２２】
［第１実施形態］
（連続鋳造装置の構成）
本実施形態によるチタンまたはチタン合金からなるスラブの連続鋳造装置（連続鋳造装置）１は、斜視図である図１に示すように、鋳型２と、コールドハース３と、原料投入装置４と、プラズマトーチ５と、スターティングブロック６と、を有している。連続鋳造装置１のまわりは、アルゴンガスやヘリウムガス等からなる不活性ガス雰囲気にされている。
【００２３】
原料投入装置４は、コールドハース３内にスポンジチタンやスクラップ等のチタンまたはチタン合金の原料を投入する。プラズマトーチ５は、コールドハース３の上方に設けられており、プラズマアークを発生させてコールドハース３内の原料を溶融させる。コールドハース３は、原料が溶融した溶湯１２を注湯部３ａから鋳型２内に注入する。鋳型２は、銅製であって、無底で断面長方形状に形成されており、四辺をなす壁部の内部を循環する水によって冷却されるようになっている。スターティングブロック６は、図示しない駆動部によって上下動され、鋳型２の下側開口部を塞ぐことが可能である。
【００２４】
また、連続鋳造装置１は、断面図である図２にも示すように、プラズマトーチ（プラズマアーク加熱装置）７と、ＥＭＳ（電磁攪拌装置）８と、を有している。プラズマトーチ７は、鋳型２の上方に設けられており、鋳型２内に注入された溶湯１２の湯面をプラズマアークで加熱する。ＥＭＳ８は、交流型であって、鋳型２の周囲に複数設けられており、鋳型２内に注入された溶湯１２の湯面もしくは湯面近傍を交流電流による電磁誘導により攪拌（電磁攪拌）する。電磁攪拌の詳細については後述する。なお、ＥＭＳ８には、電磁誘導により溶湯１２を加熱する作用もある。
【００２５】
以上の構成において、鋳型２内に注入された溶湯１２は、水冷式の鋳型２との接触面から凝固していく。そして、鋳型２の下側開口部を塞いでいたスターティングブロック６を所定の速度で下方に引き下ろしていくことで、溶湯１２が凝固したスラブ１１が下方に引抜かれながら連続的に鋳造される。
【００２６】
なお、真空雰囲気での電子ビーム溶解では微少成分が蒸発するために、チタン合金の製造は困難であるが、不活性ガス雰囲気でのプラズマアーク溶解では、純チタンだけでなく、チタン合金も鋳造することが可能である。
【００２７】
（表面欠陥の発生メカニズム）
ところで、チタンまたはチタン合金からなるスラブ１１を連続鋳造した際に、スラブ１１の表面に凹凸や傷があると、次工程である圧延過程で表面欠陥となる。そのため、圧延する前にスラブ１１表面の凹凸や傷を切削等で取り除く必要があり、歩留まりの低下や作業工程の増加など、コストアップの要因となる。そのため、表面に凹凸や傷が無いスラブ１１を鋳造することが求められる。
【００２８】
ここで、スラブ１１の表面傷は、鋳型２の壁面近傍において凝固シェルが成長しすぎて湯面に露出し、湯被りが発生することで生じるものと推測される。そのメカニズムについて図３を用いて説明する。まず、図３（ａ）に示すように、鋳型２の壁面近傍において凝固シェル１３が成長する。次に、図３（ｂ）に示すように、鋳型２の壁面近傍に溶湯１２が供給されない状態で、引抜きにより凝固シェル１３が下降する。すると、図３（ｃ）に示すように、凝固シェル１３の上端が溶湯１２の液面よりも低くなることで、凝固シェル１３の上に溶湯１２が流れ込む。そして、図３（ｄ）に示すように、凝固シェル１３の上に流れ込んだ溶湯１２が凝固して凝固シェル１３になることで、凝固シェル１３に表面欠陥が生じ、これがスラブ１１の表面欠陥となる。
【００２９】
（電磁攪拌）
本実施形態では、図２に示すように、スラブ１１の表面に欠陥が生じるのを抑制するために、ＥＭＳ８による電磁攪拌により、溶湯１２の湯面もしくは湯面近傍を攪拌している。プラズマトーチ７によるプラズマアークは、プラズマジェット流の近傍以外では磁場の影響を受けないので、磁場の影響を受けやすい電子ビーム溶解では困難であった電磁攪拌が可能である。
【００３０】
本実施形態では、図４に示すように、鋳型２の長辺側の側方にＥＭＳ８を３つずつ配置している。ここで、図４（ａ）は上面図であり、図４（ｂ）は側面図であり、図４（ｃ）は図４（ｂ）のＡ−Ａ断面図である。これらＥＭＳ８は、コイル鉄心にＥＭＳコイルを鉛直方向に巻回したものであり、電磁誘導によって水平方向に溶湯１２を流動させる。
【００３１】
図４（ａ）の図中上側において、鋳型２の長辺側に並んで配置された３つのＥＭＳ８ａ，８ａ，８ａは、それぞれ図中右側に溶湯１２を流動させる。一方、図４（ａ）の図中下側において、鋳型２の長辺側に並んで配置された３つのＥＭＳ８ｂ，８ｂ，８ｂは、それぞれ図中左側に溶湯１２を流動させる。これにより、溶湯１２の湯面もしくは湯面近傍には、水平方向に旋回する流れＢが生じる。その結果、溶湯１２の湯面もしくは湯面近傍には、鋳型２の壁面に平行する流れが生じる。プラズマアークにより加熱された溶湯１２が鋳型２の壁面近傍の凝固シェル１３に触れることにより、凝固シェル１３と溶湯１２との間の熱伝達係数が増加する。よって、鋳型２の壁面近傍において凝固シェル１３が成長するのが抑制される。
【００３２】
また、プラズマトーチ７は、溶湯１２の湯面もしくは湯面近傍の流れの上流側における溶湯１２の湯面を加熱するように配置されている。仮に、鋳型２の壁面近傍の凝固シェル１３に向かって温度の低い溶湯１２が流れると、凝固シェル１３の凝固が進行する。そこで、溶湯１２の湯面もしくは湯面近傍の流れの上流側における溶湯１２の湯面をプラズマアークで加熱することで、鋳型２の壁面近傍の凝固シェル１３に向かって温度の高い溶湯１２が流れるようにしている。これにより、凝固シェル１３と溶湯１２との間の熱伝達係数が好適に増加する。
【００３３】
なお、矩形状の鋳型２の四隅においては、溶湯１２は短辺と長辺の２面から冷却されるので、他の部分よりも冷えやすく、また、鋳型２の四隅は注湯部３ａから離れており熱い溶湯１２が届きにくい。しかし、交流型のＥＭＳ８は、局所的に力を働かせることができて制御性が高いので、鋳型２の四隅に高温の溶湯１２を流動させることが可能である。
【００３４】
また、プラズマアークによる加熱条件や鋳型２による冷却条件が連続鋳造中に変動しても、ＥＭＳ８の電流や周波数を制御して電磁攪拌の速度や磁場の印加位置をコントロールすることで、常に表面欠陥のないスラブ１１を鋳造することが可能である。連続鋳造の初期や末期のように、入熱条件が大きく変わる場合においても同様である。
【００３５】
（効果）
以上に述べたように、本実施形態に係る連続鋳造装置１によると、鋳型２内に注入された溶湯１２の湯面をプラズマアークで加熱する。プラズマアークは、プラズマジェット流の近傍以外では磁場の影響を受けないので、磁場の影響を受けやすい電子ビーム溶解では困難であった電磁攪拌が可能である。そこで、電磁攪拌により溶湯１２の湯面もしくは湯面近傍を攪拌することで、鋳型２の壁面近傍の凝固シェル１３に熱を伝達する。すると、鋳型２の壁面近傍の凝固シェル１３が温められるので、鋳型２の壁面近傍において凝固シェル１３が成長するのが抑制される。これにより、鋳型２の壁面近傍において凝固シェル１３が成長することでスラブ１１の表面に欠陥が発生するのが抑制される。よって、表面に欠陥が少ないスラブ１１を鋳造することができる。
【００３６】
また、ＥＭＳ８を鋳型２の周囲に設けることで、プラズマアークによる加熱を阻害することなく、溶湯１２の湯面もしくは湯面近傍を攪拌することができる。
【００３７】
また、鋳型２の壁面に平行する流れを溶湯１２の湯面もしくは湯面近傍に生じさせることで、鋳型２の壁面近傍の凝固シェル１３と溶湯１２との間の熱伝達係数を増加させることができる。これにより、鋳型２の壁面近傍において凝固シェル１３が成長するのを好適に抑制することができる。
【００３８】
また、鋳型２内を水平方向に旋回する流れＢを溶湯１２の湯面もしくは湯面近傍に生じさせることで、鋳型２の壁面に平行する流れを溶湯１２の湯面もしくは湯面近傍に好適に生じさせることができる。
【００３９】
また、鋳型２の壁面近傍の凝固シェル１３に向かって温度の低い溶湯１２が流れると、凝固シェル１３の凝固が進行する。そこで、溶湯１２の湯面もしくは湯面近傍の流れの上流側における溶湯の湯面をプラズマアークで加熱することで、鋳型２の壁面近傍の凝固シェル１３に向かって温度の高い溶湯１２が流れるようにする。これにより、凝固シェル１３と溶湯１２との間の熱伝達係数を好適に増加させることができる。
【００４０】
［第２実施形態］
（電磁攪拌）
次に、本発明の第２実施形態に係る連続鋳造装置２０１について説明する。なお、上述した構成要素と同じ構成要素については、同じ参照番号を付してその説明を省略する。本実施形態の連続鋳造装置２０１が第１実施形態の連続鋳造装置１と異なる点は、図５に示すように、ＥＭＳ８は、鋳型２の対向する２つの短辺側の壁面にそれぞれ衝突する一対の流れＤ１，Ｄ２を溶湯１２の湯面もしくは湯面近傍に生じさせる点である。ここで、図５（ａ）は上面図であり、図５（ｂ）は側面図であり、図５（ｃ）は図５（ｂ）のＣ−Ｃ断面図である。
【００４１】
図５（ａ）に示すように、ＥＭＳ８は、鋳型２の長辺側の側方に２つずつ配置されている。これらＥＭＳ８は、コイル鉄心にＥＭＳコイルを鉛直方向に巻回したものであり、電磁誘導によって水平方向に溶湯１２を流動させる。図５（ａ）の図中右側において、鋳型２を挟んで対向する２つのＥＭＳ８ａ，８ａは、それぞれ図中右側に溶湯１２を流動させる。これにより、図５（ａ）に示すように、溶湯１２の湯面もしくは湯面近傍には、鋳型２の図中右側の短辺をなす壁面に衝突する流れＤ１が生じる。壁面に衝突した流れＤ１は、その後、図５（ｂ）に示すように、短辺をなす壁面に沿って下降することで、鉛直方向に旋回する流れＤ１’となる。そして、鉛直方向に旋回する流れＤ１’は、鋳型２の図中右側の短辺をなす壁面に衝突する流れＤ１を溶湯１２の湯面もしくは湯面近傍に生じさせる。
【００４２】
また、図５（ａ）の図中左側において、鋳型２を挟んで対向する２つのＥＭＳ８ｂ，８ｂは、それぞれ図中左側に溶湯１２を流動させる。これにより、図５（ａ）に示すように、溶湯１２の湯面もしくは湯面近傍には、鋳型２の図中左側の短辺をなす壁面に衝突する流れＤ２が生じる。壁面に衝突した流れＤ２は、その後、図５（ｂ）に示すように、短辺をなす壁面に沿って下降することで、鉛直方向に旋回する流れＤ２’となる。そして、鉛直方向に旋回する流れＤ２’は、鋳型２の図中左側の短辺をなす壁面に衝突する流れＤ２を溶湯１２の湯面もしくは湯面近傍に生じさせる。
【００４３】
溶湯１２の湯面もしくは湯面近傍における、鋳型２の対向する２つの短辺側の壁面にそれぞれ衝突する一対の流れＤ１，Ｄ２により、鋳型２の短辺側の壁面近傍の凝固シェル１３への入熱量が増加する。よって、鋳型２の短辺側の壁面近傍において凝固シェル１３が成長するのが抑制される。
【００４４】
また、鋳型２の対向する２つの短辺側の壁面にそれぞれ衝突する一対の流れＤ１，Ｄ２は、鉛直方向に旋回し、且つ、互いに逆方向に旋回する一対の流れＤ１’，Ｄ２’を溶湯１２に生じさせる。そして、鉛直方向に旋回する一対の流れＤ１’，Ｄ２’は、鋳型２の対向する２つの短辺側の壁面にそれぞれ衝突する一対の流れＤ１，Ｄ２を溶湯１２の湯面もしくは湯面近傍に生じさせる。ここで、鉛直方向に旋回する流れが１つであると、２つの短辺側の壁面の一方においては、溶湯１２の湯面もしくは湯面近傍に生じた壁面に衝突する流れによって凝固シェル１３への入熱量が増加するが、２つの短辺側の壁面の他方においては、一方の壁面近傍の凝固シェル１３に熱量を伝達した後の温度の低い溶湯１２がその近傍を流れることになり、凝固シェル１３の凝固が進行してしまう。そこで、鉛直方向に旋回し、且つ、互いに逆方向に旋回する一対の流れＤ１’，Ｄ２’を溶湯１２に生じさせることで、鋳型２の対向する２つの壁面にそれぞれ衝突する一対の流れＤ１，Ｄ２を溶湯の湯面もしくは湯面近傍に生じさせる。こうすることで、鋳型２の対向する２つの短辺側の壁面の各々において、凝固シェル１３への入熱量が増加するから、凝固シェル１３の凝固が進行しない。
【００４５】
また、プラズマトーチ７は、溶湯１２の湯面もしくは湯面近傍の流れの上流側における溶湯１２の湯面を加熱するように配置されている。これにより、鋳型２の短辺側の壁面近傍の凝固シェル１３に向かって温度の高い溶湯１２が流れるので、鋳型２の短辺側の壁面近傍の凝固シェル１３への入熱量が好適に増加する。
【００４６】
なお、鋳型２の短辺側の壁面に衝突する一対の流れＤ１，Ｄ２は、鋳型２の長辺側の壁面に平行する流れを含んでいる。そのため、鋳型２の長辺側の壁面において、凝固シェル１３と溶湯１２との間の熱伝達係数が増加する。よって、鋳型２の長辺側の壁面近傍において凝固シェル１３が成長するのが抑制される。
【００４７】
（効果）
以上に述べたように、本実施形態に係る連続鋳造装置２０１によると、鋳型２の短辺側の壁面に衝突する流れＤ１，Ｄ２を溶湯１２の湯面もしくは湯面近傍に生じさせることで、鋳型２の短辺側の壁面近傍の凝固シェル１３への入熱量を増加させることができる。これにより、鋳型２の短辺側の壁面近傍において凝固シェル１３が成長するのを好適に抑制することができる。
【００４８】
また、鉛直方向に旋回する流れＤ１’，Ｄ２’は、鋳型２の壁面に衝突する流れＤ１，Ｄ２を溶湯１２の湯面もしくは湯面近傍に生じさせる。ただし、鉛直方向に旋回する流れが１つであると、鋳型２の対向する２つの短辺側の壁面の一方においては、溶湯１２の湯面もしくは湯面近傍に生じた壁面に衝突する流れによって凝固シェル１３への入熱量が増加するが、鋳型２の対向する２つの短辺側の壁面の他方においては、一方の壁面近傍の凝固シェル１３に熱量を伝達した後の温度の低い溶湯１２がその近傍を流れることになり、凝固シェル１３の凝固が進行してしまう。そこで、鉛直方向に旋回し、且つ、互いに逆方向に旋回する一対の流れＤ１’，Ｄ２’を溶湯１２に生じさせることで、鋳型２の対向する２つの短辺側の壁面にそれぞれ衝突する一対の流れＤ１，Ｄ２を溶湯１２の湯面もしくは湯面近傍に生じさせる。こうすることで、鋳型２の対向する２つの短辺側の壁面の各々において、凝固シェル１３への入熱量が増加するから、凝固シェル１３の凝固を進行させることがない。
【００４９】
［第３実施形態］
（電磁攪拌）
次に、本発明の第３実施形態に係る連続鋳造装置３０１について説明する。なお、上述した構成要素と同じ構成要素については、同じ参照番号を付してその説明を省略する。本実施形態の連続鋳造装置３０１が第２実施形態の連続鋳造装置２０１と異なる点は、図６に示すように、ＥＭＳ８は、鋳型２の対向する２つの短辺側の壁面の側方に１つずつ配置されて、鋳型２の短辺側の壁面に沿って下降する流れを溶湯１２に生じさせる点である。ここで、図６（ａ）は上面図であり、図６（ｂ）は側面図であり、図６（ｃ）は図６（ｂ）のＥ−Ｅ断面図である。
【００５０】
ＥＭＳ８は、コイル鉄心にＥＭＳコイルを水平方向に巻回したものであり、電磁誘導によって鉛直方向下方に溶湯１２を流動させる。図６（ｂ）の図中右側に配置されたＥＭＳ８ａは、鋳型２の図中右側の短辺をなす壁面に沿って下降する流れを溶湯１２に生じさせる。また、図６（ｂ）の図中左側に配置されたＥＭＳ８ｂは、鋳型２の図中左側の短辺をなす壁面に沿って下降する流れを溶湯１２に生じさせる。これらの流れは、図６（ｂ）に示すように、鉛直方向に旋回し、且つ、互いに逆方向に旋回する一対の流れＦ１’，Ｆ２’を生じさせる。
【００５１】
図６（ｂ）に示すように、流れＦ１’は、溶湯１２の湯面もしくは湯面近傍において、鋳型２の図中右側の短辺をなす壁面に衝突する流れを生じさせる。そのため、図６（ａ）に示すように、溶湯１２の湯面もしくは湯面近傍には、鋳型２の図中右側の短辺をなす壁面に衝突する流れＦ１が生じる。また、図６（ｂ）に示すように、流れＦ２’は、流れＦ１’とは逆方向に旋回する流れであり、溶湯１２の湯面もしくは湯面近傍において、鋳型２の図中左側の短辺をなす壁面に衝突する流れを生じさせる。そのため、図６（ａ）に示すように、溶湯１２の湯面もしくは湯面近傍には、鋳型２の図中左側の短辺をなす壁面に衝突する流れＦ２が生じる。
【００５２】
溶湯１２の湯面もしくは湯面近傍における、鋳型２の２つの短辺側の壁面にそれぞれ衝突する一対の流れＦ１，Ｆ２により、鋳型２の短辺側の壁面近傍の凝固シェル１３への入熱量が増加する。よって、鋳型２の短辺側の壁面近傍において凝固シェル１３が成長するのが抑制される。
【００５３】
また、プラズマトーチ７は、溶湯１２の湯面もしくは湯面近傍の流れの上流側における溶湯１２の湯面を加熱するように配置されている。これにより、鋳型２の短辺側の壁面近傍の凝固シェル１３に向かって温度の高い溶湯１２が流れるので、鋳型２の短辺側の壁面近傍の凝固シェル１３への入熱量が好適に増加する。
【００５４】
（効果）
以上に述べたように、本実施形態に係る連続鋳造装置３０１によると、鋳型２の短辺側の壁面に沿って下降する流れを溶湯１２に生じさせることで、鉛直方向に旋回する流れＦ１’，Ｆ２’が溶湯１２に生じる。この鉛直方向に旋回する流れＦ１’，Ｆ２’により、鋳型２の壁面に衝突する流れＦ１，Ｆ２を溶湯１２の湯面もしくは湯面近傍に好適に生じさせることができる。
【００５５】
［第４実施形態］
（電磁攪拌）
次に、本発明の第４実施形態に係る連続鋳造装置４０１について説明する。なお、上述した構成要素と同じ構成要素については、同じ参照番号を付してその説明を省略する。本実施形態の連続鋳造装置４０１が第３実施形態の連続鋳造装置３０１と異なる点は、図７に示すように、ＥＭＳ８は、鋳型２の長辺側の壁面に沿って下降する流れを溶湯１２に生じさせる点である。ここで、図７（ａ）は上面図であり、図７（ｂ）は側面図であり、図７（ｃ）は図７（ｂ）のＧ−Ｇ断面図である。
【００５６】
図７（ａ）に示すように、ＥＭＳ８は、鋳型２の長辺側の側方に２つずつ配置されている。これらＥＭＳ８は、コイル鉄心にＥＭＳコイルを水平方向に巻回したものであり、電磁誘導によって鉛直方向下方に溶湯１２を流動させる。図７（ｃ）の図中右側において、鋳型２の長辺側に並んで配置された２つのＥＭＳ８ａ，８ａは、それぞれ鋳型２の図中右側の長辺をなす壁面に沿って下降する流れを溶湯１２に生じさせる。また、図７（ｃ）の図中左側において、鋳型２の長辺側に並んで配置された２つのＥＭＳ８ｂ，８ｂは、それぞれ鋳型２の図中左側の長辺をなす壁面に沿って下降する流れを溶湯１２に生じさせる。これらの流れは、図７（ｃ）に示すように、鉛直方向に旋回し、且つ、互いに逆方向に旋回する一対の流れＨ１’，Ｈ２’を生じさせる。
【００５７】
図７（ｃ）に示すように、流れＨ１’は、溶湯１２の湯面もしくは湯面近傍において、鋳型２の図中右側の長辺をなす壁面に衝突する流れを生じさせる。そのため、図７（ａ）に示すように、溶湯１２の湯面もしくは湯面近傍には、鋳型２の図中上側の長辺をなす壁面に衝突する流れＨ１が生じる。また、図７（ｃ）に示すように、流れＨ２’は、流れＨ１’とは逆方向に旋回する流れであり、溶湯１２の湯面もしくは湯面近傍において、鋳型２の図中左側の長辺をなす壁面に衝突する流れを生じさせる。そのため、図７（ａ）に示すように、溶湯１２の湯面もしくは湯面近傍には、鋳型２の図中下側の長辺をなす壁面に衝突する流れＨ２が生じる。
【００５８】
溶湯１２の湯面もしくは湯面近傍における、鋳型２の２つの長辺側の壁面にそれぞれ衝突する一対の流れＨ１，Ｈ２により、鋳型２の長辺側の壁面近傍の凝固シェル１３への入熱量が増加する。よって、鋳型２の長辺側の壁面近傍において凝固シェル１３が成長するのが抑制される。
【００５９】
また、プラズマトーチ７は、溶湯１２の湯面もしくは湯面近傍の流れの上流側における溶湯１２の湯面を加熱するように配置されている。これにより、鋳型２の長辺側の壁面近傍の凝固シェル１３に向かって温度の高い溶湯１２が流れるので、鋳型２の長辺側の壁面近傍の凝固シェル１３への入熱量が好適に増加する。
【００６０】
（攪拌状況の比較）
ここで、図８、図９に示す流速ベクトルの分布図を用いて、本実施形態の連続鋳造装置４０１における溶湯１２の攪拌状況を、攪拌方向が逆の比較例と比較しつつ説明する。本実施形態の連続鋳造装置４０１においては、図８（ａ）に示すように、鉛直方向に旋回し、且つ、互いに逆方向に旋回する一対の流れを溶湯１２に生じさせることで、鋳型２の２つの長辺側の壁面にそれぞれ衝突する一対の流れを溶湯１２の湯面もしくは湯面近傍に生じさせている。図８（ａ）の部分拡大図である図８（ｂ）からもわかるように、鋳型２の長辺側の壁面近傍の凝固シェル１３に向かって温度の高い溶湯１２が流れ込むので、鋳型２の長辺側の壁面近傍の凝固シェル１３への入熱量が増加し、凝固シェル１３の凝固の進行が抑制されている。
【００６１】
一方、比較例においては、図９（ａ）に示すように、鉛直方向に旋回し、且つ、互いに逆方向に旋回する一対の流れを溶湯１２に生じさせているが、本実施形態の連続鋳造装置４０１とは逆に、鋳型２の２つの長辺側の壁面からそれぞれ鋳型２の中央に向かう一対の流れを溶湯１２の湯面もしくは湯面近傍に生じさせている。図９（ａ）の部分拡大図である図９（ｂ）からもわかるように、鋳型２の長辺側の壁面近傍の凝固シェル１３に向かって温度の低い溶湯１２が流れ込むので、鋳型２の長辺側の壁面近傍の凝固シェル１３への入熱量が減少し、凝固シェル１３の凝固の進行を招いている。
【００６２】
このように、鉛直方向に旋回し、且つ、互いに逆方向に旋回する一対の流れを溶湯１２に生じさせる場合には、比較例のように、鋳型２の２つの長辺側の壁面からそれぞれ鋳型２の中央に向かう一対の流れを溶湯１２の湯面もしくは湯面近傍に生じさせるのではなく、本実施形態のように、鋳型２の対向する２つの長辺側の壁面にそれぞれ衝突する一対の流れを溶湯１２の湯面もしくは湯面近傍に生じさせる方が、凝固シェル１３の凝固の進行を妨げる上で有効であることがわかる。第２実施形態、第３実施形態についても同様である。
【００６３】
［第５実施形態］
（電磁攪拌）
次に、本発明の第５実施形態に係る連続鋳造装置５０１について説明する。なお、上述した構成要素と同じ構成要素については、同じ参照番号を付してその説明を省略する。本実施形態の連続鋳造装置５０１が第１実施形態の連続鋳造装置１と異なる点は、図１０に示すように、ＥＭＳ５０８が鋳型２の周囲に全周にわたって設けられ、鋳型２の全ての壁面に沿って下降する流れを溶湯１２に生じさせる点である。ここで、図１０（ａ）は上面図であり、図１０（ｂ）は側面図であり、図１０（ｃ）は図１０（ｂ）のＩ−Ｉ断面図である。
【００６４】
ＥＭＳ５０８は、コイル鉄心にＥＭＳコイルを水平方向に巻回したものであり、電磁誘導によって鉛直方向下方に溶湯１２を流動させる。これにより、溶湯１２には、鋳型２の全ての壁面に沿って下降する流れが生じ、この流れが鉛直方向に旋回する流れを生じさせる。この鉛直方向に旋回する流れは、あらゆる方向に向いているので、図８（ａ）に示すように、溶湯１２の湯面もしくは湯面近傍には、鋳型２の全ての壁面に衝突する流れＪが生じる。これにより、鋳型２の壁面の全周にわたって、凝固シェル１３への入熱量が増加する。
【００６５】
また、プラズマトーチ７は、溶湯１２の湯面もしくは湯面近傍の流れの上流側における溶湯１２の湯面を加熱するように配置されている。これにより、鋳型２の壁面近傍の凝固シェル１３に向かって温度の高い溶湯１２が流れるので、鋳型２の壁面近傍の凝固シェル１３への入熱量が好適に増加する。
【００６６】
（効果）
以上に述べたように、本実施形態に係る連続鋳造装置５０１によると、ＥＭＳ５０８を鋳型２の周囲に全周にわたって設け、鋳型２の全ての壁面に沿って下降する流れを溶湯に生じさせることで、鋳型２の全ての壁面に衝突する流れＪを溶湯１２の湯面もしくは湯面近傍に生じさせることができる。これにより、鋳型２の壁面の全周にわたって、鋳型２の壁面近傍の凝固シェル１３への入熱量を増加させることができる。
【００６７】
（本実施形態の変形例）
以上、本発明の実施形態を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００６８】
例えば、鋳型２内の溶湯１２の湯面にフラックスを投入するフラックス投入装置を更に備えた構成にされていてもよい。鋳型２と凝固シェル１３との間に入り込むフラックスの潤滑効果により、スラブ１１の表面に欠陥が発生するのを一層抑制することができる。
【符号の説明】
【００６９】
１，２０１，３０１，４０１，５０１  連続鋳造装置
２  鋳型
３  コールドハース
３ａ  注湯部
４  原料投入装置
５  プラズマトーチ
６  スターティングブロック
７  プラズマトーチ（プラズマアーク加熱装置）
８  ＥＭＳ（電磁攪拌装置）
１１  スラブ
１２  溶湯
１３  凝固シェル
【図１】
0005774419.tif 000002
【図２】
0005774419.tif 000003
【図３】
0005774419.tif 000004
【図４】
0005774419.tif 000005
【図５】
0005774419.tif 000006
【図６】
0005774419.tif 000007
【図７】
0005774419.tif 000008
【図１０】
0005774419.tif 000009
【図８】
0005774419.tif 000010
【図９】
0005774419.tif 000011